(57)【要約】【課題】固体電解質型燃料電池の出力を向上させることができる燃料極を製造でき、かつ、環境への負荷を与えるＮＯxなどが発生することのない固体電解質型燃料電池の燃料極材料の製造方法を提供する。【解決手段】酸化ニッケル粉末と安定化ジルコニア粉末を、安定化ジルコニア粉末の等電点におけるｐＨ値より大きく、酸化ニッケル粉末の等電点におけるｐＨ値未満のｐＨ値である水溶液中で混合した後、ろ過をすることで、酸化ニッケル粉末と安定化ジルコニア粉末が均一に混合された混合粉末を得ることができる。【選択図】  図３
2007080542.tif 000002
【特許請求の範囲】
【請求項１】
酸化ニッケル粉末と酸素イオン伝導能を有する固体電解質粉末を、所定のｐＨ値を有する水溶液中で混合し、混合粉を得る固体電解質型燃料電池の燃料極材料の製造方法であり、前記所定のｐＨ値を、前記酸化ニッケル粉末の等電点におけるｐＨ値と、前記酸素イオン伝導能を有する固体電解質粉末の等電点におけるｐＨ値との間の値とすることを特徴とする固体電解質型燃料電池の燃料極材料の製造方法。
【請求項２】
前記酸素イオン伝導能を有する固体電解質粉末として、安定化ジルコニア粉末および／または部分安定化ジルコニア粉末を用いることを特徴とする請求項１に記載の固体電解質型燃料電池の燃料極材料の製造方法。
【請求項３】
前記水溶液のｐＨ値を７．５以上１０．１以下とすることを特徴とする請求項２に記載の固体電解質型燃料電池の燃料極材料の製造方法。
【請求項４】
前記水溶液のｐＨ値を８．０以上９．０以下とすることを特徴とする請求項２に記載の固体電解質型燃料電池の燃料極材料の製造方法。
【請求項５】
前記混合粉の全質量に対して、前記酸化ニッケル粉末が５５〜７０質量％、前記安定化ジルコニア粉末および／または前記部分安定化ジルコニア粉末が３０〜４５質量％の割合で含有されるように混合することを特徴とする請求項２〜４のいずれかに記載の固体電解質型燃料電池の燃料極材料の製造方法。
【請求項６】
前記酸化ニッケル粉末として平均粒径が０．１〜１μｍの粉末を、前記安定化ジルコニア粉末および／または前記部分安定化ジルコニア粉末として平均粒径が０．０５〜１μｍの粉末をそれぞれ用いることを特徴とする請求項２〜５のいずれかに記載の固体電解質型燃料電池の燃料極材料の製造方法。
【請求項７】
前記安定化ジルコニア粉末および／または前記部分安定化ジルコニア粉末に用いる安定化剤として、ＣａＯ、Ｙ2Ｏ3、Ｓｃ2Ｏ3からなる群から選ばれる少なくとも一種を選択することを特徴とする請求項２〜６に記載の固体電解質型燃料電池の燃料極材料の製造方法。
【発明の詳細な説明】
【技術分野】
【０００１】
本発明は、固体電解質型燃料電池の燃料極材料の製造方法に関する。
【背景技術】
【０００２】
固体電解質型燃料電池（Solid Oxide Fuel Cell（ＳＯＦＣ））の構造は、ニッケル−安定化ジルコニア等からなる燃料極と、安定化ジルコニアなど酸素イオン伝導能を有する固体電解質と、Ｌａの一部をＳｒやＣａで置換したＬａＭｎＯ3からなる空気極とを、順次積層した構造である。空気極では空気から酸素分子を酸素イオンとして取り込む。取り込まれた酸素イオンは空気極から固体電解質中を拡散して燃料極に移動する。そして、燃料極のニッケルと安定化ジルコニアとガスの三相界面において水素や炭化水素等の燃料ガスと反応し、水および二酸化炭素を生成するとともに、電子を放出して発電する。発電された電気は、燃料極のＮｉのネットワークを流れ、集電材で集められる。
【０００３】
固体電解質型燃料電池の高出力化の手法として、化学反応場である燃料極の三相界面を多くすることが有効であることが知られている。そのため、燃料極を作製する際には、燃料極の材料である酸化ニッケルと安定化ジルコニアとを均一に混合することが試みられている。該材料の混合手法としては、ボールミルなどを用いて、乾式で混合したり、または、湿式（溶媒、溶剤、バインダー等を用いる）で混合したりすることが一般的に行われている。しかし、これらの手法では、サブミクロン以下の粒子同士の均一な混合が充分にできないという問題がある。
【０００４】
これに対し、特許文献１では、ニッケル、ジルコニウム、イットリウムを含む硝酸溶液を噴霧して熱分解し、均一な混合粉を製造する方法が提案されている。この方法により、各材料が数十ｎｍレベルで均一に混合された複合粒子が製造できると思われるが、一般的に噴霧熱分解は熱バランスや粒子径、形態の制御を考慮すると多量に噴霧することができず、生産速度が遅くなることが知られている。また、硝酸溶液を用いることから、噴霧乾燥、熱分解時に硝酸やＮＯxを生じるため、環境や設備への負荷が大きいという問題もある。
【０００５】
特許文献２では、共沈法により、均一な組織・組成の複合粉末を合成する方法が提案されている。しかし、ニッケル、ジルコニウム、イットリウムの各沈殿生成が必ずしも一様に析出するわけではないため、偏析するおそれがある。また、溶液が硝酸溶液であると、前記したように、乾燥、焼成時に硝酸やＮＯx が発生するため、環境や設備への負荷が大きいという問題もある。
【０００６】
一方、機械的な混合により均一な混合粉を提供する方法として、特許文献３では、加圧力とせん断力とを付与して粉砕混合する装置を用いることが提案されており、一次粒子の平均粒子径が２００〜４００ｎｍの混合粉が得られると記載されている。しかし、この手法では、粉体に機械的応力、熱が加わり、材料特性が変質することが懸念され、材料本来の特性が損なわれるおそれがある。また、得られた混合粉を用いて燃料極を作製し、燃料電池を構成した場合に、どの程度出力特性が向上するかが不明である。
【０００７】
【特許文献１】特開平７−２９５７５号公報
【特許文献２】特開２０００−１７０１号公報
【特許文献３】特開２００４−２００１２５号公報
【発明の開示】
【発明が解決しようとする課題】
【０００８】
本発明は、かかる問題点に鑑みてなされたものであって、固体電解質型燃料電池の出力を向上させることができる燃料極を製造でき、かつ、環境への負荷を与えるＮＯxなどが発生することのない固体電解質型燃料電池の燃料極材料の製造方法を提供することを目的とする。
【課題を解決するための手段】
【０００９】
本発明に係る固体電解質型燃料電池の燃料極材料の製造方法は、酸化ニッケル粉末と酸素イオン伝導能を有する固体電解質粉末を、所定のｐＨ値を有する水溶液中で混合し、混合粉を得る固体電解質型燃料電池の燃料極材料の製造方法であり、前記所定のｐＨ値を、前記酸化ニッケル粉末の等電点におけるｐＨ値と、前記酸素イオン伝導能を有する固体電解質粉末の等電点におけるｐＨ値との間の値とすることを特徴とする。ここで、「等電点」とは、ＪＩＳ規格Ｒ１６３８に記載の電気泳動レーザー・ドップラー法によって測定されるゼータ電位がゼロになるｐＨ値のことである。
【００１０】
混合に用いる水溶液のｐＨ値を前記範囲内とすることにより、酸化ニッケル粉末と酸素イオン伝導能を有する固体電解質粉末のそれぞれの表面電位を正と負に帯電させることができ、両者を静電引力により引き付け合わせることができるとともに、同種の材料同士の間には斥力が働き、同種材料の凝集を避けることができるため、均一な燃料極材料を得ることができる。
【００１１】
前記酸素イオン伝導能を有する固体電解質粉末として、安定化ジルコニア粉末および／または部分安定化ジルコニア粉末を用いることが好ましく、また、混合に用いる水溶液のｐＨ値を、７．５以上１０．１以下とすることが好ましく、８．０以上９．０以下とすることがより好ましい。
【００１２】
また、前記混合粉の全質量に対して、前記酸化ニッケル粉末が５５〜７０質量％、前記安定化ジルコニア粉末および／または前記部分安定化ジルコニア粉末が３０〜４５質量％の割合で含有されるように混合することが好ましい。
【００１３】
さらに、前記酸化ニッケル粉末として平均粒径が０．１〜１μｍの粒子を、前記安定化ジルコニア粉末および／または前記部分安定化ジルコニア粉末として平均粒径が０．０５〜１μｍの粉末をそれぞれ用いることが好ましい。
【００１４】
前記安定化ジルコニア粉末および／または前記部分安定化ジルコニア粉末に用いる安定化剤としては、ＣａＯ、Ｙ2Ｏ3、Ｓｃ2Ｏ3からなる群から選ばれる少なくとも一種を選択することができる。
【発明の効果】
【００１５】
本発明に係る製造方法によれば、酸化ニッケル粉末と酸素イオン伝導能を有する固体電解質粉末とが均一に混合された混合粉を製造することができる。このため、本発明に係る製造方法を用いて作製した燃料極材料を用いて燃料極を形成すると、三相界面が多くなり、該燃料極を有する固体電解質型燃料電池の発電出力を高めることができる。
【００１６】
また、本発明に係る製造方法は、混合に用いる水溶液のｐＨ値を所定の範囲に制御するだけで実施可能であり、複雑な工程を経ておらず、低コストに実施することができる。
【００１７】
さらに、混合に用いる水溶液には高濃度の硝酸溶液等を用いる必要がないため、環境へ負荷を与えるＮＯxなどが発生することもない。
【００１８】
本発明に係る製造方法を用いて製造された燃料極材料を用いて作製された燃料極は、三相界面が多くなっているので、固体電解質型燃料電池の燃料極以外にも水素生成用の触媒や水素センサー材料等の電子デバイス材料、自動車排気ガス浄化用の触媒としても好適に利用することが可能である。
【発明を実施するための最良の形態】
【００１９】
本発明者らは、前記目的を達成するために鋭意研究を重ねた結果、固体電解質型燃料電池の燃料極材料の構成成分である酸化ニッケル粉末と安定化ジルコニア粉末とを、特定のｐＨ値の水溶液中で混合した後、ろ過をすると、均一な混合粉を得ることができることを見出した。さらに研究を進めた結果、安定化ジルコニア粉末の等電点におけるｐＨ値より大きく、酸化ニッケル粉末の等電点におけるｐＨ値未満のｐＨ値である水溶液中で混合すると、より均一な混合粉を得ることができることを見出し、本発明に至った。
【００２０】
以下、本発明に係る固体電解質型燃料電池の燃料極材料の製造方法について詳細に説明する。
【００２１】
本発明に係る固体電解質型燃料電池の燃料極材料の製造方法においては、酸化ニッケル粉末と安定化ジルコニア粉末を、安定化ジルコニア粉末の等電点におけるｐＨ値より大きく、酸化ニッケル粉末の等電点におけるｐＨ値未満のｐＨ値である水溶液中で混合した後、該混合粉末をろ過する。
【００２２】
ｐＨ値が前記範囲の水溶液中で、酸化ニッケル粉末と安定化ジルコニア粉末を混合すると、安定化ジルコニア粉末の表面は負に帯電し、酸化ニッケル粉末の表面は正に帯電する。このため、該水溶液中において、安定化ジルコニア粉末同士および酸化ニッケル粉末同士は電気的に反発し合い、凝集が防止されるとともに、安定化ジルコニア粉末と酸化ニッケル粉末は、電気的に引きつけ合うので、両粉末を極めて均一に混合することができる。
【００２３】
ここで、安定化ジルコニア粉末の等電点におけるｐＨ値は７．４程度であり、酸化ニッケル粉末の等電点におけるｐＨ値は１０．２程度である。したがって、酸化ニッケル粉末と安定化ジルコニア粉末を混合する水溶液のｐＨ値は、７．５以上１０．１以下とすることが好ましく、８．０以上９．０以下とすることがより好ましい。
【００２４】
前記所定のｐＨ値の水溶液中に投入する酸化ニッケル粉末と安定化ジルコニア粉末の割合は、熱膨張率と導電率の点から、酸化ニッケル粉末５５〜７０質量％、安定化ジルコニア粉末３０〜４５質量％とすることが好ましい。
【００２５】
また、反応場である三相界面増大の点から、前記酸化ニッケル粉末の平均粒径は０．１〜１μｍ、前記安定化ジルコニア粉末の平均粒径は０．０５〜１μｍであることが好ましい。
【００２６】
また、安定化ジルコニアとしては、カルシア（ＣａＯ）、イットリア（Ｙ2Ｏ3）、スカンジア（Ｓｃ2Ｏ3）等の安定化剤で安定化したジルコニアを用いることが好ましいが、前記安定化剤の量を減らし、わずかに変態できるようにした部分安定化ジルコニアを用いることもできる。また、安定化ジルコニアに代えて、セリア（ＣｅＯ2）などの他の固体電解質材料を用いることもできる。
【００２７】
酸化ニッケル粉末と安定化ジルコニア粉末を、所定のｐＨ値に調整された水溶液中に投入した後、超音波を照射し、分散させ、その後、静置する。超音波を照射する時間は、酸化ニッケル粉末同士、あるいは安定化ジルコニア粉末同士の凝集塊を壊す点から、３０分以上であることが好ましい。また、静置する時間は、酸化ニッケル粉末と安定化ジルコニア粉末の均一混合凝集塊を成長させ完全に沈降させるために、１２時間以上であることが好ましい。
【００２８】
そして、水溶液中に投入した酸化ニッケル粉末と安定化ジルコニア粉末を、ろ過し、洗浄した後に、１０５℃程度で乾燥させることで、燃料極用材料とすることができる。なお、ｐＨ調整剤として、硝酸、水酸化ナトリウムを好適に使用することができるが、その使用量は、洗浄することで電極用材料に残留する量が無視できる程度の量とする。
【実施例】
【００２９】
（等電点の測定）
等電点は、大塚電子製ＥＬＳ−８０００（レーザードップラー法）を用いてゼータ電位を測定することにより求めた。ｐＨ調整剤には、０．０１ＭのＨＮＯ3 水溶液および０．０１ＭのＮａＯＨ水溶液を用い、測定温度は２０℃、印加電圧は７０Ｖとした。具体的には、前記ｐＨ調整剤でｐＨの値を振ったそれぞれの硝酸ナトリウム水溶液に、平均粒径０．８μｍの酸化ニッケル（ＮｉＯ）粉末（住友金属鉱山株式会社製、ＮｉＯ−Ｇ３９）または平均粒径０．４μｍのイットリア安定化ジルコニア粉末（ＹＳＺ）粉末（東ソー株式会社製、ＴＺ−８Ｙ）を加え、超音波照射によって分散させたのち、前記の条件でゼータ電位を測定した。測定結果を図１に示す。図１は、ＮｉＯ粉末およびＹＳＺ粉末について、水溶液のｐＨ値に対するゼータ電位を示すもので、縦軸はゼータ電位であり、横軸は水溶液のｐＨ値である。各測定線と横軸の交点におけるｐＨ値が等電点である。
【００３０】
図１からわかるように、ＹＳＺ粉末の等電点におけるｐＨ値は７．４程度であり、ＮｉＯ粉末の等電点におけるｐＨ値は１０．２程度である。
【００３１】
（実施例）
０．０１Ｍの硝酸ナトリウム水溶液に水酸化ナトリウム水溶液を加え、ｐＨ８に調整した水溶液中に、平均粒径０．８μｍの酸化ニッケル（ＮｉＯ）粉末（住友金属鉱山株式会社製、ＮｉＯ−Ｇ３９）と平均粒径０．４μｍのイットリア安定化ジルコニア（ＹＳＺ）粉末（東ソー株式会社製、ＴＺ−８Ｙ）とを、スラリー濃度が２ｇ／Ｌとなるように加えた。投入したＮｉＯとＹＳＺの割合（質量比）は、ＮｉＯ：ＹＳＺ＝６０：４０とした。
【００３２】
ＮｉＯ粉末とＹＳＺ粉末を投入した水溶液の入ったビーカーを、超音波洗浄器（Ｖｅｌｖｏ−Ｃｌｅａｒ社、ＶＳ−Ｄ１００）内に載置し、３０分間超音波を照射し、分散させた後、２４時間静置した。超音波の照射条件は、発信周波数２４ｋＨｚ／３１ｋＨｚ、高周波出力１１０Ｗとした。
【００３３】
その後、吸引ろ過により、混合されたＮｉＯ粉末とＹＳＺ粉末を回収し、風乾させ、ＮｉＯ粉末とＹＳＺ粉末が均一に混合された混合粉を得た。得られた混合粉に、混合粉の全質量に対し、ターピネオールを４０質量％、エチルセルロースを５質量％添加してペーストにした。
【００３４】
得られたペーストをスクリーン印刷により１５ｍｍφ×２ｍｍのＹＳＺ焼結体に塗布し（電極面積：約０．３ｃｍ2）、空気中において１３００℃で３時間焼結させて燃料極とした。反対側の面には市販の白金ペーストを塗布し、空気中で９５０℃で焼き付け、空気極とした。ＹＳＺ焼結体の側面にも市販の白金ペーストを塗布し、空気中で９５０℃で焼き付け、参照極とした。このようにして作製した固体電解質型燃料電池（以下、単セルと記す。）の断面図を図２に示す。
【００３５】
ｐＨ値を振った各水溶液を用いてＮｉＯ粉末とＹＳＺ粉末を混合し、それぞれについて単セルを作製した。作製した単セルについて、三端子法により９００℃での発電特性を評価した。燃料極の雰囲気は５％加湿水素とし、参照極の雰囲気は酸素が１％添加されたアルゴンとし、空気極の雰囲気は大気とした。測定結果を図３に示す。
【００３６】
（比較例）
比較例として０．０１Ｍの硝酸ナトリウム水溶液に、０．０１Ｍの硝酸水溶液もしくは水酸化ナトリウム水溶液を添加し、ｐＨ値を５および１１に調整した水溶液を用いた以外は実施例と同様にして、ＮｉＯ粉末とＹＳＺ粉末との混合粉を作製し、単セルを作製した。そして、実施例１と同様にして、作製した単セルについて、三端子法により発電特性を評価した。測定結果を図３に示す。
【００３７】
（従来例）
平均粒径０．８μｍの酸化ニッケル（ＮｉＯ）粉末（住友金属鉱山株式会社製、ＮｉＯ−Ｇ３９）と平均粒径０．４μｍのイットリア安定化ジルコニア（ＹＳＺ）粉末（東ソー株式会社製、ＴＺ−８Ｙ）とを、質量比で、ＮｉＯ：ＹＳＺ＝６０：４０となるように秤量し、乳鉢で混合したのち、混合粉の全質量に対し、ターピネオールを４０質量％、エチルセルロースを５質量％添加してペーストにした。以降は、実施例と同様にして単セルを作製し、評価を行なった。測定結果を図３に示す。
【００３８】
（単セルの発電特性の評価結果）
図３は、単セルの発電特性を示すもので、縦軸は燃料極単位面積当りの電流であり、横軸は起電力からの電圧降下である。一般的に電流を流すほど電圧は降下するが、電流が多く流れても電圧降下が小さく抑えられているほど、発電特性は良好であると言うことができる。
【００３９】
図３からわかるように、ｐＨ８の水溶液を用いて混合した混合粉で作製した単セルは、従来の混合方法で混合した混合粉で作製した単セルよりも発電特性が向上しており、一桁大きい出力が得られている。ｐＨ８は、図１に示すように、ＮｉＯとＹＳＺの等電点の中間付近に位置するｐＨ値であることから、ｐＨ８の水溶液を用いて混合すると、同種粒子同士は反発し、異種粒子同士は引き付け合うと考えられ、この結果、ＮｉＯ粉末とＹＳＺ粉末を極めて均一に混合することができ、良好な発電特性を得ることができたと考えられる。比較例では、ｐＨ５またはｐＨ１１の水溶液を用いて混合しているため、同種粒子間の斥力、異種粒子間の引力は期待できず、単セルの発電特性も実施例のような大きな向上は見られなかった。
【００４０】
従来例は、ｐＨ８に調整した水溶液を用いて混合した混合粉から作製した単セル（実施例）よりも発電特性が劣っている。ＮｉＯ粒子とＹＳＺ粒子との均一分散性が不十分であるためと考えられる。乳鉢を用いて混合することでは、ＮｉＯ粒子とＹＳＺ粒子を均一に分散させることは困難であると考えられる。
【００４１】
なお、実施例、比較例、従来例とも、異なる単セルで発電特性を２回測定したが、ほぼ同じ結果が得られ、再現性も確認できた。
【図面の簡単な説明】
【００４２】
【図１】ＮｉＯ粉末とＹＳＺ粉末について、水溶液のｐＨ値に対するゼータ電位を示すグラフ図である。
【図２】作製した固体電解質型燃料電池の断面図である。
【図３】単セルの発電特性を示すグラフ図である。
【符号の説明】
【００４３】
１  ：  ＹＳＺ焼結体
２  ：  ＮｉＯ・ＹＳＺ混合粉ペースト
３，４  ：  Ｐｔペースト
５  ：  燃料極面
６  ：  空気極面
７  ：  参照極面
【図１】
2007080542.tif 000003
【図２】
2007080542.tif 000004
【図３】
2007080542.tif 000005